(57)【要約】【課題】  本発明は、光学基板上に特定の波長域における光を比較的多く反射するライトカラーミラーコート層を備えた光学基板を製造する方法および該方法から得られる光学基板に関するものである。【解決手段】  平均粒子径が２〜１００ｎｍの金属酸化物微粒子と珪素含有化合物とを含む塗料組成物を、光学基板の少なくとも片面（凸面）に湿式法にて塗布して硬化させることによって、該光学基板上に、前記金属酸化物微粒子を１０〜７０重量％含み、かつ前記ハードコート層より屈折率が０．０２以上高く、しかも基板中心部における膜厚が１５０〜５５０ｎｍの範囲にある硬化塗膜からなるライトカラーミラーコート層を形成することを特徴とするライトカラーミラーコート層付き光学基板の製造方法。【選択図】  なし【特許請求の範囲】
【請求項１】
基板表面にハードコート層を形成してなる光学基板上に、３８０〜７８０ｎｍの範囲にある特定波長域の光を比較的多く反射するライトカラーミラーコート層を備えた光学基板の製造方法であって、
平均粒子径が２〜１００ｎｍの金属酸化物微粒子と珪素含有化合物とを含む塗料組成物を、前記光学基板の少なくとも片面（凸面）に湿式法にて塗布して硬化させることによって、
該光学基板上に、前記金属酸化物微粒子を１０〜７０重量％含み、かつ前記ハードコート層より屈折率が０．０２以上高く、しかも基板中心部における膜厚が１５０〜５５０ｎｍの範囲にある硬化塗膜からなるライトカラーミラーコート層を形成すること
を特徴とするライトカラーミラーコート層付き光学基板の製造方法。
【請求項２】
前記金属酸化物微粒子が、チタニウム、鉄、亜鉛、錫、タングステン、タンタル、ジルコニウム、アンチモン、ニオブ、インジウム、セリウムおよびアルミニウムから選ばれた１種または２種以上の金属元素の酸化物微粒子および／または複合酸化物微粒子であることを特徴とする請求項１記載のライトカラーミラーコート層付き光学基板の製造方法。
【請求項３】
前記金属酸化物微粒子が、チタニウム、鉄、亜鉛、錫、タングステン、タンタル、ジルコニウム、アンチモン、ニオブ、インジウム、セリウムおよびアルミニウムから選ばれた１種または２種以上の金属元素の酸化物微粒子と珪素の酸化物微粒子との混合物および／または前記金属元素と珪素とを含む複合酸化物微粒子であることを特徴とする請求項１記載のライトカラーミラーコート層付き光学基板の製造方法。
【請求項４】
前記珪素含有化合物が、下記（Ａ）、（Ｂ）および（Ｃ）から選ばれた１種または２種以上の化合物であることを特徴とする請求項１〜３のいずれかに記載のライトカラーミラーコート層付き光学基板の製造方法。
（Ａ）下記一般式（Ｉ）で表される有機珪素化合物、その加水分解物および／または該加水分解物の部分縮合物；
Ｒ1Ｒ2aＳｉ（ＯＲ3）3-a      ……（Ｉ）
（式中、Ｒ1は炭素数１〜６の炭化水素基、ビニル基、エポキシ基、メタクリロキシ基、メルカプト基またはアミノ基を有する有機基、Ｒ2は炭素数１〜４の炭化水素基、Ｒ3は炭素数１〜８の炭化水素基、アルコキシアルキル基またはアシル基、aは０または１を表す。）、
（Ｂ）下記一般式（II）で表される有機珪素化合物、その加水分解物および／または該加水分解物の部分縮合物；
〔（Ｒ4）b Ｓｉ（ＯＲ5）3-b〕2 Ｒ6       ……（II）
（式中、Ｒ4は炭素数１〜５のアルキル基であり、Ｒ5は炭素数１〜４のアルキル基またはアシル基であり、Ｒ6はメチレン基または炭素数２〜２０のアルキレン基であり、bは０または１を表す。）、
（Ｃ）下記一般式（III）で表される有機珪素化合物、その加水分解物および／または該加水分解物の部分縮合物；
Ｓｉ（ＯＲ7）4          ……（III）
（式中、Ｒ7は炭素数１〜８の炭化水素基、アルコキシアルキル基またはアシル基を表す。）。
【請求項５】
前記光学基板が、プラスチックレンズ基板であることを特徴とする請求項１〜４のいずれかに記載のライトカラーミラーコート層付き光学基板の製造方法。
【請求項６】
前記塗料組成物を光学基板上に塗布する方法が、湿式法に基づくディップコート法、スピンコート法またはロールコート法であること特徴とする請求項１〜５のいずれかに記載のライトカラーミラーコート層付き光学基板の製造方法。
【請求項７】
前記光学基板とハードコート層の間に、プライマー層を敷設することを特徴とする請求項１〜６のいずれかに記載のライトカラーミラーコート層付き光学基板の製造方法。
【請求項８】
前記ライトカラーミラーコート層の表面を、フルオロシラン化合物で処理することを特徴とする請求項１〜７のいずれかに記載のライトカラーミラーコート層付き光学基板の製造方法。
【請求項９】
請求項１〜８のいずれかに記載の方法から得られるライトカラーミラーコート層付き光学基板。
【請求項１０】
前記ライトカラーミラーコート層を、前記光学基板の少なくとも片面（凸面）に一層、設けてなることを特徴とする請求項９に記載のライトカラーミラーコート層付き光学基板。
【請求項１１】
前記ライトカラーミラーコート層が、３８０〜７８０ｎｍの範囲にある特定波長域の光を比較的多く反射するものであることを特徴とする請求項９〜１０のいずれかに記載のライトカラーミラーコート層付き光学基板。
【発明の詳細な説明】
【技術分野】
【０００１】
本発明は、基板表面にハードコート層を形成してなる光学基板上に特定の波長域における光を比較的多く反射するライトカラーミラーコート層を備えた光学基板を製造する方法および該方法から得られる光学基板に関する。
【背景技術】
【０００２】
従来より、サングラスなどのミラーコート層付き光学基板、特にプラスチック製のミラーコート層付きレンズ基板については、数多くの特許出願がなされている。
たとえば、特許文献１には、低屈折率層と高屈折率層とからなる特定の機能膜を交互に７層以上、特定の膜厚で積層してなる、反射増加効果を有するレンズ表面（凸面）と、反射防止効果を有するレンズ裏面（凹面）とを備えたプラスチック製のミラーコート層付きレンズが開示されている。
【０００３】
また、特許文献２には、染料および／または顔料を用いて着色した合成樹脂製レンズの表面（凸面）に誘電体多層膜からなるミラーコート層を施し、さらにその裏面（凹面）に誘電体多層膜からなる反射防止膜を施したミラーコート層付きサングラスが開示されている。ここで、ミラーコート層を構成する誘電体多層膜は、屈折率１．９５〜２．４の高屈折率層とＳｉＯ2からなる低屈折率層を交互に積層（実施例での積層数は、４層〜８層）してなるものである。
【０００４】
しかし、これらの文献に記載された発明では、複数の低屈折率層と高屈折率層とを交互に積層してなるミラーコート層を真空蒸着法を用いて光学レンズ上に形成しているため、その作製に手間がかかり、高コストとなってしまうという問題があった。また、これらのレンズは、衝撃緩和能力を有するプライマー層を、光学レンズとハードコート層との間に敷設しないと、耐衝撃性に劣るという欠点があった。
【０００５】
【特許文献１】特開２００１−２９０１１２号公報
【特許文献２】特開２０００−０６６１４９号公報
【発明の開示】
【発明が解決しようとする課題】
【０００６】
本発明者らは、上記のような問題を解決することを目的として鋭意研究を行った結果、３８０〜７８０ｎｍの範囲にある特定波長域の光を比較的多く反射するライトカラーミラーコート層を形成するための塗料組成物を、光学基板の少なくとも片面（凸面）に湿式法にて塗布して硬化させることによって、特定の性状を有するライトカラーミラーコート層を形成すればよいことを見出し、本発明を完成するに至った。すなわち、本発明においては、従来公知の真空蒸着法を用いずに、湿式法を用いてカラー調整が容易なライトカラーミラーコート層を光学基板上に形成する方法を提供するものである。
【課題を解決するための手段】
【０００７】
本発明に係るライトカラーミラーコート層付き光学基板の製造方法は、
基板表面にハードコート層を形成してなる光学基板上に、３８０〜７８０ｎｍの範囲にある特定波長域の光を比較的多く反射するライトカラーミラーコート層を備えた光学基板の製造方法であって、
平均粒子径が２〜１００ｎｍの金属酸化物微粒子と珪素含有化合物とを含む塗料組成物を、前記光学基板の少なくとも片面（凸面）に湿式法にて塗布して硬化させることによって、
該光学基板上に、前記金属酸化物微粒子を１０〜７０重量％含み、かつ前記ハードコート層より屈折率が０．０２以上高く、しかも基板中心部における膜厚が１５０〜５５０ｎｍの範囲にある硬化塗膜からなるライトカラーミラーコート層を形成すること
を特徴としている。
【０００８】
前記金属酸化物微粒子は、チタニウム、鉄、亜鉛、錫、タングステン、タンタル、ジルコニウム、アンチモン、ニオブ、インジウム、セリウムおよびアルミニウムから選ばれた１種または２種以上の金属元素の酸化物微粒子および／または複合酸化物微粒子であることが好ましい。
また、前記金属酸化物微粒子は、チタニウム、鉄、亜鉛、錫、タングステン、タンタル、ジルコニウム、アンチモン、ニオブ、インジウム、セリウムおよびアルミニウムから選ばれた１種または２種以上の金属元素の酸化物微粒子と珪素の酸化物微粒子との混合物および／または前記金属元素と珪素とを含む複合酸化物微粒子であることが好ましい。
【０００９】
前記珪素含有化合物は、下記（Ａ）、（Ｂ）および（Ｃ）から選ばれた１種または２種以上の化合物であることが好ましい。
（Ａ）下記一般式（Ｉ）で表される有機珪素化合物、その加水分解物および／または該加水分解物の部分縮合物；
Ｒ1Ｒ2aＳｉ（ＯＲ3）3-a      ……（Ｉ）
（式中、Ｒ1は炭素数１〜６の炭化水素基、ビニル基、エポキシ基、メタクリロキシ基、メルカプト基またはアミノ基を有する有機基、Ｒ2は炭素数１〜４の炭化水素基、Ｒ3は炭素数１〜８の炭化水素基、アルコキシアルキル基またはアシル基、ａは０または１を表す。）、
（Ｂ）下記一般式（II）で表される有機珪素化合物、その加水分解物および／または該加水分解物の部分縮合物；
〔（Ｒ4）b Ｓｉ（ＯＲ5）3-b〕2 Ｒ6       ……（II）
（式中、Ｒ4は炭素数１〜５のアルキル基であり、Ｒ5は炭素数１〜４のアルキル基またはアシル基であり、Ｒ6はメチレン基または炭素数２〜２０のアルキレン基であり、bは０または１を表す。）、
（Ｃ）下記一般式（III）で表される有機珪素化合物、その加水分解物および／または該加水分解物の部分縮合物；
Ｓｉ（ＯＲ7）4          ……（III）
（式中、Ｒ7は炭素数１〜８の炭化水素基、アルコキシアルキル基またはアシル基を表す。）。
【００１０】
前記光学基板は、プラスチックレンズ基板であることが好ましい。
また、前記塗料組成物を光学基板上に塗布する方法は、湿式法に基づくディップコート法、スピンコート法またはロールコート法であることが好ましい。
さらに、前記光学基板とハードコート層の間には、プライマー層を敷設することが好ましい。
また、前記ライトカラーミラーコート層の表面は、フルオロシラン化合物で処理することが好ましい。
【００１１】
本発明に係るライトカラーミラーコート層付き光学基板は、上記のいずれかの方法から得られるものであることを特徴としている。
また、前記ライトカラーミラーコート層は、前記光学基板の少なくとも片面（凸面）に一層、設けてなることが好ましい。
さらに、前記ライトカラーミラーコート層は、３８０〜７８０ｎｍの範囲にある特定波長域の光を比較的多く反射するものであることが好ましい。
【発明の効果】
【００１２】
本発明の方法によれば、容易にカラー調整ができ、しかもファッション性、透明性、密着性、耐擦傷性、耐候性、耐光性などに優れたライトカラーミラーコート層付き光学基板、特にプラスチック製の光学レンズ基板を経済的かつ容易に製造することができる。
また、前記光学基板のカラー調整は、該光学基板上に形成される硬化塗膜の屈折率と光学膜厚とが所定の値となるように予め設計（金属酸化物微粒子の種類選択や塗料組成物の組成調整等を含む）して前記ライトカラーミラーコート層を構成することにより、容易に行うことができる。
さらに、従来公知の方法（真空蒸着方法）から得られたプラスチック製の光学レンズ基板の場合は、衝撃緩和能力を有するプライマー層が該光学レンズ基板とハードコート層との間に敷設されていないと、耐衝撃性に劣るため、落としたりすると割れてしまったりすることがあったが、本発明の方法によれば、前記のプライマー層を敷設しなくとも、耐衝撃性に強いプラスチック製の光学レンズ基板などを得ることができる。
【発明を実施するための最良の形態】
【００１３】
以下、本発明に係るライトカラーミラーコート層付き光学基板の製造方法、および該方法から得られる光学基板について具体的に説明する。
【００１４】
［ライトカラーミラーコート層付き光学基板の製造方法］
本発明に係るライトカラーミラーコート層付き光学基板は、基板表面にハードコート層を予め形成してなる光学基板の少なくとも片面（凸面）に、平均粒子径が２〜１００ｎｍの金属酸化物微粒子と珪素含有化合物とを含む塗料組成物を湿式法にて塗布して硬化させることによって製造される。
ここで、前記塗料組成物は、該塗料組成物を塗布・加熱して得られる硬化塗膜の屈折率が前記ハードコート層の屈折率より０．０２以上高くなるようにその組成を構成する必要があり、また基板中心部における前記硬化塗膜の膜厚が１５０〜５５０ｎｍとなるように湿式法にて塗布する必要がある。
前記金属酸化物微粒子の種類については、ハードコート層の形成時に使用された金属酸化物微粒子より屈折率が高いものを使用することが望ましく、また前記光学膜厚については、所望するカラー（すなわち、ライトカラーミラーコート層の反射色）が何色とするかにより適宜選択される。
【００１５】
前記ライトカラーミラーコート層を形成するための塗料組成物（以下、「ライトカラーミラーコート層形成用塗料組成物」ともいう。）としては、平均粒子径が２〜１００ｎｍ、好ましくは３〜８０ｎｍの金属酸化物微粒子と珪素含有化合物とを含むものが使用される。
以下、前記ライトカラーミラーコート層形成用塗料組成物について、さらに具体的に述べれば、次の通りである。
【００１６】
金属酸化物微粒子
前記金属酸化物微粒子としては、チタニウム、鉄、亜鉛、錫、タングステン、タンタル、ジルコニウム、アンチモン、ニオブ、インジウム、セリウムおよびアルミニウムから選ばれた１種または２種以上の金属元素の酸化物微粒子および／または複合酸化物微粒子を使用することが好ましい。
さらに、前記金属酸化物微粒子としては、チタニウム、鉄、亜鉛、錫、タングステン、タンタル、ジルコニウム、アンチモン、ニオブ、インジウム、セリウムおよびアルミニウムから選ばれた１種または２種以上の金属元素の酸化物微粒子と珪素の酸化物微粒子との混合物および／または前記金属元素と珪素とを含む複合酸化物微粒子を使用することもできる。
【００１７】
また、前記金属酸化物微粒子は、前記金属元素の酸化物または複合酸化物からなる核粒子の表面を、前記金属元素の複合酸化物などで被覆してなるコアシェル構造を有するものであってもよい。このような金属酸化物微粒子としては、たとえばチタニウム、錫および珪素を含む複合酸化物微粒子の表面をジルコニウムおよび珪素を含む複合酸化物で被覆してなるコアシェル型複合酸化物微粒子などがある。
なお、これらの金属酸化物微粒子の製造方法は、公知の方法で製造することができ、たとえば特許２７８３４１７号公報、特許第３０３１５７１号公報、または特許第３２０３１４２号公報に記載された発明などが挙げられる。
【００１８】
また、前記金属酸化物微粒子は、その粒子表面が有機珪素化合物またはアミン類で処理されていることが好ましい。
前記金属酸化物微粒子の表面処理に使用される有機珪素化合物（以下「有機珪素化合物（１）」ともいう。）としては、加水分解性基を有する従来公知のシランカップリング剤を用いることができ、さらに詳しくは下記一般式（Ｉ）または下記一般式（III）で表される有機珪素化合物などを使用することが好ましい。
Ｒ1Ｒ2aＳｉ（ＯＲ3）3-a          ……（Ｉ）
（式（Ｉ）中、Ｒ1は炭素数１〜６の炭化水素基、ビニル基、エポキシ基、メタクリロキシ基、メルカプト基またはアミノ基を有する有機基、Ｒ2は炭素数１〜４の炭化水素基、Ｒ3は炭素数１〜８の炭化水素基、アルコキシアルキル基またはアシル基、ａは０または１を表す。）
【００１９】
上記一般式（Ｉ）で表される有機珪素化合物の代表例としては、メチルトリメトキシシラン、メチルトリエトキシシラン、ビニルトリメトキシシラン、ビニルトリエトキシシラン、γ−メタクリロキシプロピルトリメトキシシラン、α−グルシドキシメチルトリメトキシシラン、α−グリシドキシエチルトリメトキシシラン、β−グリシドキシエチルトリメトキシシラン、γ−グリシドキシプロピルトリメトキシシラン、γ−グリシドキシプロピルトリエトキシシラン、γ−グリシドキシプロピルメチルジメトキシシラン、γ−グリシドキシプロピルメチルジエトキシシラン、β−（３，４−エポキシシクロヘキシル）−エチルトリメトキシシラン、β−（３，４−エポキシシクロヘキシル）−エチルトリエトキシシラン、γ−アミノプロピルトリメトキシシラン、γ−アミノプロピルトリエトキシシラン、Ｎ−β（アミノエチル）−γ−アミノプロピルメチルジメトキキシラン、Ｎ−β（アミノエチル）−γ−アミノプロピルメチルジエトキキシラン等が挙げられる。これらの中でもメチルトリメトキシシラン、メチルトリエトキシシラン、γ−グリシドキシプロピルトリメトキシシラン、γ−グリシドキシプロピルトリエトキシシランを使用することが好ましい。これらの有機珪素化合物は、１種ばかりでなく、２種以上を混合して使用してもよい。
【００２０】
Ｓｉ（ＯＲ7）4        ……（III）
（式（III）中、Ｒ7は炭素数１〜８の炭化水素基、アルコキシアルキル基またはアシル基を表す。）
上記一般式（III）で表される有機珪素化合物の代表例としては、テトラメトキシシラン、テトラエトキシシラン、テトラｎ−プロポキシシラン、テトライソプロポキシシラン、テトラｎ−ブトキシシラン等が挙げられる。これらの中でもテトラメトキシシラン、テトラエトキシシランを使用することが好ましい。これらの有機珪素化合物は、１種ばかりでなく、２種以上を混合して使用してもよい。
【００２１】
この表面処理は、前記有機珪素化合物（１）の加水分解性基を加水分解させる前に行ってもよく、あるいは部分加水分解または加水分解させた後に行ってもよい。また、この表面処理の操作が終了した段階では、前記加水分解性基のすべてが、前記金属酸化物微粒子の表面に存在する−ＯＨ基と反応した状態となっていることが好ましいが、その一部が未反応のまま残存した状態であってもよい。なお、この表面処理を行なう場合には、前記金属酸化物微粒子として、表面に−ＯＨ基を有する金属酸化物微粒子を使用することが望ましい。
【００２２】
また、前記金属酸化物微粒子の表面処理に使用されるアミン系化合物としては、アンモニア；エチルアミン、トリエチルアミン、イソプロピルアミン、ｎ−プロピルアミン等のアルキルアミン；ベンジルアミン等のアラルキルアミン；ピペリジン等の脂環式アミン；モノエタノールアミン、トリエタノールアミン等のアルカノールアミン；テトラメチルアンモニウム塩、テトラメチルアンモニウムハイドロオキサイド等の第４級アンモニウム塩または第４級アンモニウムハイドロオキサイドなどが挙げられる。これらのアミン系化合物は、１種ばかりでなく、２種以上を混合して使用してもよい。
【００２３】
前記金属酸化物微粒子の表面を前記有機珪素化合物（１）または前記アミン系化合物で処理（改質）するには、これらの化合物を、前記金属酸化物微粒子を分散させたアルコール水溶液に混合し、必要に応じて触媒を加えた後、常温で所定時間、放置するか、あるいは所定の温度条件下で加熱処理するとよい。
また、前記有機珪素化合物（１）を用いる場合には、該有機珪素化合物の部分加水分解物および／または加水分解物を含むアルコール水溶液に、前記金属酸化物微粒子を分散させたアルコール水溶液を添加して加熱処理することによって、前記金属酸化物微粒子の表面を処理（改質）してもよい。
【００２４】
前記金属酸化物微粒子の分散溶媒は、水が好ましいが、有機溶媒と溶媒置換して使用することも可能である。使用できる有機溶媒としては、メタノール、エタノール、イソプロピルアルコール等のアルコール類、メチルセロソルブ、エチルセロソルブ、ブチルセロソルブ等のセロソルブ類、エチレングリコール等のグルコール類、酢酸メチル、酢酸エチル等のエステル類、アセトン、メチルエチルケトン等のケトン類、プロピレングリコールモノメチルエーテル等のエーテル類などが挙げられる。
【００２５】
前記表面処理の際に使用される前記有機珪素化合物（１）または前記アミン系化合物の添加量は、前記金属酸化物微粒子１００重量部に対して１〜３０重量部、好ましくは２〜２０重量部の範囲にあることが望ましい。前記添加量が１重量部未満であると、粒子表面の改質効果が発現しない場合があり、前記添加量が３０重量部を超えると、得られる金属酸化物微粒子の屈折率が低下する傾向にある。
【００２６】
本発明の方法から形成されるライトカラーミラーコート層中の、前記金属酸化物微粒子に由来する成分の含量（固形分割合）は、該硬化塗膜（金属酸化物微粒子の表面処理を除く有機珪素化合物の加水分解基が完全縮合したものとみなす。）１００重量％に対して、１０〜７０重量％、好ましくは１５〜６０重量％であることが望ましい。
前記含量（固形分割合）が１０重量％未満であると、プラスチック基板などの光学基板上に形成されるライトカラーミラーコート層の耐擦傷性が不十分となる場合や、屈折率の高いライトカラーミラーコート層を形成できない場合がある。また、前記含量（固形分割合）が７０％を越えると、ライトカラーミラーコート層とハードコート層との密着性が低下する場合や、硬化塗膜にクラックが生じる場合がある。
【００２７】
前記金属酸化物微粒子の平均粒子径は、２〜１００ｎｍ、好ましくは３〜８０ｎｍの範囲にあることが望まれる。前記平均粒子径が２ｎｍ未満であると、前記金属酸化物微粒子の分散安定性が悪くなり、該粒子を含む塗料組成物の保存安定性が悪化する傾向がある。また、前記平均粒子径が１００ｎｍを超えると、薄膜層が白濁したり、耐擦傷性が低下する傾向にある。
【００２８】
珪素含有化合物
前記珪素含有化合物としては、下記（Ａ）、（Ｂ）および（Ｃ）から選ばれた１種または２種以上の化合物を使用することが好ましい。
（Ａ）下記一般式（Ｉ）で表される有機珪素化合物、その加水分解物および／または該加水分解物の部分縮合物。
Ｒ1Ｒ2aＳｉ（ＯＲ3）3-a      ……（Ｉ）
（式中、Ｒ1は炭素数１〜６の炭化水素基、ビニル基、エポキシ基、メタクリロキシ基、メルカプト基またはアミノ基を有する有機基、Ｒ2は炭素数１〜４の炭化水素基、Ｒ3は炭素数１〜８の炭化水素基、アルコキシアルキル基またはアシル基、ａは０または１を表す。）
【００２９】
上記一般式（Ｉ）で表される有機珪素化合物（以下、「有機珪素化合物（２）」ともいう。）としては、代表例としてアルコキシシラン化合物が挙げられ、具体的には、メチルトリメトキシシラン、ビニルトリメトキシシラン、γ−メタクリロキシプロピルトリメトキシシラン、α−グルシドキシメチルトリメトキシシラン、α−グリシドキシエチルトリメトキシシラン、β−グリシドキシエチルトリメトキシシラン、γ−グリシドキシプロピルトリメトキシシラン、γ−グリシドキシプロピルトリエトキシシラン、γ−グリシドキシプロピルメチルジメトキシシラン、γ−グリシドキシプロピルメチルジエトキシシラン、β−（３，４−エポキシシクロヘキシル）−エチルトリメトキシシラン、β−（３，４−エポキシシクロヘキシル）−エチルトリエトキシシラン、γ−アミノプロピルトリメトキシシラン、γ−アミノプロピルトリエトキシシラン、Ｎ−β（アミノエチル）−γ−アミノプロピルメチルジメトキキシラン、Ｎ−β（アミノエチル）−γ−アミノプロピルメチルジエトキキシラン等が挙げられる。これらの中でも、メチルトリメトキシシラン、γ−グリシドキシプロピルトリメトキシシラン、γ−グリシドキシプロピルメチルジエトキシシラン、β−（３，４−エポキシシクロヘキシル）−エチルトリメトキシシランを使用することが好ましい。これらの有機珪素化合物（２）は、１種ばかりでなく、２種以上を混合して使用してもよい。
【００３０】
（Ｂ）下記一般式（II）で表される有機珪素化合物、その加水分解物および／または該加水分解物の部分縮合物。
〔（Ｒ4）b Ｓｉ（ＯＲ5）3-b〕2 Ｒ6       ……（II）
（式中、Ｒ4は炭素数１〜５のアルキル基であり、Ｒ5は炭素数１〜４のアルキル基またはアシル基であり、Ｒ6はメチレン基または炭素数２〜２０のアルキレン基であり、ｂは０または１を表す。）
【００３１】
上記一般式（II）で表される有機珪素化合物（以下、「有機珪素化合物（３）」ともいう。）としては、メチレンビスメチルジメトキシシラン、エチレンビスエチルジメトキシシラン、プロピレンビスエチルジメトキシシラン、ブチレンビスメチルジエトキシシラン、メチレンビストリエトキシラン、エチレンビストリメトキシシラン、プロピレンビストリメトキシシラン、ブチレンビストリメトキシシラン、ヘキシレンビストリメトキシシラン等が挙げられる。これらの中でも、ブチレンビストリメトキシシラン、ヘキシレンビストリメトキシシランを使用することが好ましい。これらの有機珪素化合物（３）は、１種ばかりでなく、２種以上を混合して使用してもよい。
【００３２】
（Ｃ）下記一般式（III）で表される有機珪素化合物、その加水分解物および／または該加水分解物の部分縮合物。
Ｓｉ（ＯＲ7）4          ……（III）
（式中、Ｒ7は炭素数１〜８の炭化水素基、アルコキシアルキル基またはアシル基を表す。）
【００３３】
上記一般式（III）で表される有機珪素化合物（以下「有機珪素化合物（４）」ともいう。）としては、テトラメトキシシラン、テトラエトキシシラン、テトラｎ−プロポキシシラン、テトライソプロポキシシラン、テトラｎ−ブトキシシラン等が挙げられる。これらの中でも、テトラメトキシシラン、テトラエトキシシランを使用することが好ましい。これらの有機珪素化合物（４）は、１種ばかりでなく、２種以上を混合して使用してもよい。
【００３４】
また、本発明に用いられる塗料組成物を調製する際には、前記有機珪素化合物（２）、（３）および／または（４）は、無溶媒下またはアルコール等の極性有機溶媒中で、酸および水の存在下で部分加水分解または加水分解した後に、前記金属酸化物微粒子と混合することが好ましい。ただし、前記有機珪素化合物（２）、（３）および／または（４）は、前記金属酸化物微粒子またはその分散液（金属酸化物微粒子の分散ゾルやコロイド液など）と混合した後に、部分加水分解または加水分解してもよい。
【００３５】
本発明の方法から形成されるライトカラーミラーコート層中の、前記有機珪素化合物および／またはその加水分解物に由来する成分の含量（固形分割合）は、該硬化塗膜（金属酸化物微粒子の表面処理を除く有機珪素化合物の加水分解基が完全縮合したものとみなす。）１００重量％に対して、２５〜８５重量％、好ましくは３５〜８０重量％であることが望ましい。
前記含量（固形分割合）が２５重量％未満であると、プラスチック基板などの光学基板上に形成されるライトカラーミラーコート層とハードコート層との密着性が低下する場合があり、また前記含量が８５重量％を越えると、形成されるライトカラーミラーコート層の耐擦傷性が不十分となる場合や、屈折率の高いライトカラーミラーコート層を形成できない場合がある。
【００３６】
その他の成分
本発明で使用されるライトカラーミラーコート層形成用塗料組成物には、上記の金属酸化物微粒子と珪素含有化合物の他に、前記珪素含有化合物に由来するシラノール基やグリシジル基の硬化を促進するための硬化触媒または硬化剤を含有させることができる。具体的には、金属アセチルアセトナート、有機酸の金属塩、過塩素酸類、過塩素酸類の塩、酸類、金属塩化物、多価カルボン酸、多価カルボン酸無水物、アミン、シアナミド誘導体化合物等が挙げられ、これらを用いることにより被膜生成反応を速めることができ、比較的低温での硬化が可能となる。
【００３７】
これらの具体例としては、アセチルアセトン鉄（III）などの、一般式：Ｍ（ＣＨ2ＣＯＣＨ2ＣＯＣＨ3）n（ここで、Ｍは金属元素であり、ｎは金属元素Ｍの価数である。）で示されるアセチルアセトン金属キレート化合物、酢酸ナトリウム、酢酸カリウム等のアルカリ金属有機カルボン酸塩、無水トリメリト酸、無水ピロメリト酸、ヘキサヒドロ無水フタル酸等の多価カルボン酸無水物、過塩素酸、過塩素酸アンモニウム、過塩素酸マグネシウムなどの過塩素酸類あるいはその塩、塩酸、酢酸、リン酸、硝酸、パラトルエンスルホン酸などの酸、塩化スズ、塩化アルミニウムなどの金属塩化物、アジピン酸、イタコン酸、リンゴ酸などの多価カルボン酸、ｎ−ブチルアミン、トリエチルアミンなどのアミン類、グアニジン有機酸、ジシアンジアミドなどのシアナミド誘導体化合物などが挙げられる。これらの中でもアセチルアセトン鉄（III）などの、一般式：Ｍ（ＣＨ2ＣＯＣＨ2ＣＯＣＨ3）n（ここで、Ｍは金属元素であり、ｎは金属元素Ｍの価数である。）で示されるアセチルアセトン金属キレート化合物やアジピン酸、イタコン酸などの多価カルボン酸などを使用することが好ましい。
【００３８】
本発明のライトカラーミラーコート層に含まれる、前記硬化剤に由来する成分の含量（固形分割合）は、該硬化塗膜（金属酸化物微粒子の表面処理を除く有機珪素化合物の加水分解基が完全縮合したものとみなす。）中の、前記有機珪素化合物および／またはその加水分解物に由来する成分１００重量部に対して、０．３〜３０重量部、好ましくは１〜２０重量部であることが望ましい。
前記含量（固形分割合）が０．３重量部未満であると、充分な硬度を有するライトカラーミラーコート層が得られない場合があり、また前記含量が３０重量部を越えると、得られる塗料組成物のポットライフの低下を招くことがある。
【００３９】
また、前記ライトカラーミラーコート層形成用塗料組成物には、必要に応じてレベリング剤としての界面活性剤が添加されていてもよい。界面活性剤としては、ポリオキシアルキレンジメチルポリシロキサン等のシリコーン系界面活性剤やパーフルオロアルキルカルボン酸塩、パーフルオロアルキルエチレンオキサイド付加物等のフッ素系界面活性剤等が挙げられ、これらの中でも、シリコーン系界面活性剤を使用することが好ましい。
さらに、前記ライトカラーミラーコート層形成用塗料組成物には、必要に応じてベンゾフェノン系紫外線吸収剤、ベンゾトリアゾール系紫外線吸収剤、ヒンダードアミン系光安定剤などが添加されていてもよい。
【００４０】
また、前記ライトカラーミラーコート層形成用塗料組成物には、希釈溶媒として有機溶剤等を含有していてもよい。この希釈溶媒としては、蒸留水や純水等の水、メタノール、エタノール、プロパノール等のアルコール類、エチレングリコールモノメチルエーテル、プロピレングリコールモノメチルエーテル、プロピレングリコールモノエチルエーテルなどのエーテル類、メチルエチルケトン、ジアセトンアルコール等のケトン類、酢酸エチル、酢酸ブチル等のエステル類、エチルセロソルブ、ブチルセロソルブ等のセルソルブ類などが挙げられる。これらの中でも、メタノール等の低級アルコールや水、プロピレングリコールモノメチルエーテルが好ましい。また、これらの溶媒は、１種だけでなく２種以上を混合して使用してもよい。
これらの有機溶剤等の希釈溶媒を含有していると、流動性が高くなり、プラスチックレンズ基板上への該組成物の塗布が容易になる。また、前記希釈溶媒の含有量は、塗料組成物１００重量％に対し、好ましくは７０〜９７重量％、更に好ましくは８０〜９５重量％であることが望ましい。
【００４１】
また、本発明のライトカラーミラーコート層付き光学基板は、必要に応じて前記光学基板とハードコート層との間にプライマー層が形成されていることが好ましい。前記プライマー層を形成するための塗料組成物としては、ブロック型ポリイソシアネートとポリオールとから形成される熱硬化型ポリウレタン樹脂、水性エマルジョンタイプのポリウレタン樹脂やアクリル樹脂、エポキシ樹脂、メラミン樹脂などを含有する組成物が挙げられる。
【００４２】
さらに、本発明のライトカラーミラーコート層付き光学基板は、前記ライトカラーミラーコート層の表面を、フルオロシラン化合物によって処理することが好ましい。フルオロシラン化合物としては、ライトカラーミラー付き光学基板の表面に滑性を与えるものであれば、特に限定されないが、下記一般式(IV)で表される化合物やダイキン工業（株）製「オプツールＤＳＸ」等を使用することが好ましい。
Ｆ3Ｃ−（ＣＦ2）C−（Ｒ8）−Ｓｉ（ＯＲ9）3     …… (IV) 
（式中、Ｒ8は炭素数１〜４のアルキレン基、Ｒ9は炭素数１〜８の炭化水素基、アルコキシアルキル基またはアシル基、ｃは１〜１０の整数を表す。）
【００４３】
次に、本発明に係るその他の構成要素について説明するが、本発明はこれらに限定されるものではない。
光学基板
本発明で使用される光学基板は、プラスチック製の基板（以下、「プラスチック基板」ともいう。）、特にプラスチックレンズ基板であることが好ましい。また、このようなプラスチック基板としては、屈折率が１．４９〜１．７６、好ましくは１．４９〜１．６７のものであれば特に制限なく使用することができ、たとえば脂肪族アリル樹脂、アクリル樹脂、芳香族系アリル樹脂、ポリカーボネート樹脂、ポリチオウレタン樹脂、ポリチオエポキシ樹脂等から構成された光学基板を挙げることができる。また、染料および／または顔料を用いて着色した染色基板や練り込み基板、さらには偏光フィルム付き基板などであってもよい。なお、これらのプラスチック基板は、現在、市販または試験供給されている各種プラスチック基板から適宜、選択して使用することができる。
【００４４】
ハードコート層の形成
前記光学基板上に形成されるハードコート層は、プラスチック基板などの表面に耐擦傷性を付与できるものであれば特に限定されないが、以下に示すような金属酸化物微粒子と珪素含有化合物とを含むハードコート層形成用塗料組成物を用いて形成されたものであることが好ましい。
前記金属酸化物微粒子としては、上記のライトカラーミラーコート層形成用塗料組成物の調製用に例示された金属酸化物微粒子の中から適宜、選択して使用することができる。さらに、珪素の酸化物微粒子（コロイダルシリカ）などであってもよい。ただし、前記ライトカラーミラーコート層（硬化塗膜）の屈折率が、前記ハードコート層（硬化塗膜）の屈折率より０．０２以上高くなるようにすることが必要である。この場合、これらの塗料組成物（すなわち、ハードコート層形成用塗料組成物およびライトカラーミラーコート層形成用塗料組成物）中に含まれる金属酸化物微粒子の量によっても異なるが、前記ハードコート層形成用塗料組成物の調製に使用される金属酸化物微粒子は、前記ライトカラーミラーコート層形成用塗料組成物の調製に使用される金属酸化物微粒子より屈折率が低いものから選択することが望ましい。
さらに、前記金属酸化物微粒子は、上記の場合と同様に、その粒子表面が前記の有機珪素化合物またはアミン類で処理されていることが好ましい。
【００４５】
また、前記珪素含有化合物としては、下記一般式（Ｉ）で表される有機珪素化合物、その加水分解物および／または該加水分解物の部分縮合物を使用することが好ましい。
Ｒ1Ｒ2aＳｉ（ＯＲ3）3-a          ……（Ｉ）
（式中、Ｒ1は炭素数１〜６の炭化水素基、ビニル基、エポキシ基、メタクリロキシ基、メルカプト基またはアミノ基を有する有機基、Ｒ2は炭素数１〜４の炭化水素基、Ｒ3は炭素数１〜８の炭化水素基、アルコキシアルキル基またはアシル基、ａは０または１を表す。）
【００４６】
上記一般式（Ｉ）で表される有機珪素化合物（以下、「有機珪素化合物（５）」ともいう。）の代表例としては、メチルトリメトキシシラン、ビニルトリメトキシシラン、γ−メタクリロキシプロピルトリメトキシシラン、α−グルシドキシメチルトリメトキシシラン、α−グリシドキシエチルトリメトキシシラン、β−グリシドキシエチルトリメトキシシラン、γ−グリシドキシプロピルトリメトキシシラン、γ−グリシドキシプロピルトリエトキシシラン、γ−グリシドキシプロピルメチルジメトキシシラン、γ−グリシドキシプロピルメチルジエトキシシラン、β−（３，４−エポキシシクロヘキシル）−エチルトリメトキシシラン、β−（３，４−エポキシシクロヘキシル）−エチルトリエトキシシラン、γ−アミノプロピルトリメトキシシラン、γ−アミノプロピルトリエトキシシラン、Ｎ−β（アミノエチル）−γ−アミノプロピルメチルジメトキキシラン、Ｎ−β（アミノエチル）−γ−アミノプロピルメチルジエトキキシラン等が挙げられる。これらの中でも、メチルトリメトキシシラン、γ−グリシドキシプロピルトリメトキシシラン、γ−グリシドキシプロピルメチルジエトキシシラン、β−（３，４−エポキシシクロヘキシル）−エチルトリメトキシシランを使用することが好ましい。また、これらの有機珪素化合物（５）は、１種だけでなく。２種以上を混合して使用してもよい。
【００４７】
本発明においては、前記有機珪素化合物（５）を無溶媒下またはアルコール等の極性有機溶媒中で、酸および水の存在下で部分加水分解または加水分解、あるいはこのようにして得られた加水分解物をさらに部分縮合させたものを使用することができる。通常、このようにして得られた加水分解物（部分加水分解物を含む）や部分縮合物を含む溶液は、前記金属酸化物微粒子と混合して使用されるが、前記有機珪素化合物（５）を前記金属酸化物微粒子と混合した後に、部分加水分解または加水分解、あるいは部分縮合させて使用してもよい。
【００４８】
前記触媒としては、トリメリト酸、無水トリメリト酸、イタコン酸、ピロメリト酸、無水ピロメリト酸等の有機カルボン酸、メチルイミダゾール、ジシアンジアミド等の窒素含有有機化合物、チタンアルコキシド、ジルコアルコキシド等の金属アルコキシド、アセチルアセトンアルミニウム、アセチルアセトン鉄等の金属錯体、酢酸ナトリウム、酢酸カリウム等のアルカリ金属有機カルボン酸塩などを使用することができる。
また、前記ハードコート層形成用塗料組成物には、界面活性剤や紫外線吸収剤等が添加されていてもよい。
【００４９】
さらに、前記ハードコート層形成用塗料組成物には、希釈溶媒として有機溶剤等を含有していてもよい。この希釈溶媒としては、蒸留水や純水等の水、メタノール、エタノール、プロパノール等のアルコール類、エチレングリコールモノメチルエーテル、プロピレングリコールモノメチルエーテル、プロピレングリコールモノエチルエーテルなどのエーテル類、メチルエチルケトン、ジアセトンアルコール等のケトン類、酢酸エチル、酢酸ブチル等のエステル類、エチルセロソルブ、ブチルセロソルブ等のセルソルブ類などが挙げられる。これらの中でも、メタノール等の低級アルコールや水、プロピレングリコールモノメチルエーテルが好ましい。また、これらの溶媒は、１種ばかりでなく、２種以上を混合して使用してもよい。
【００５０】
前記ハードコート層形成用塗料組成物の光学基板上への塗布（コーティング）は、必要に応じてアルカリやプラズマなどで前記光学基板の前処理（エッチングなど）を行って、洗浄・乾燥した後、従来公知の方法、すなわちディッピング法やスピンコート法などを用いて行うことができる。
次いで、前記光学基板上に塗布された塗膜を熱硬化させると、ハードコート層が形成される。この熱硬化は、８０〜１３０℃の温度で０．５〜５時間、加熱処理することによって行うことが好ましい。
このようにして得られる硬化塗膜、すなわちハードコート層の膜厚は、１．０〜６．０μｍ、好ましくは１．５〜４．０μｍであることが望ましい。前記膜厚が１．０μｍ未満では十分な耐擦傷性が得られず、また前記膜厚が６．０μｍを超えると、得られる膜厚にムラが生じたりして、その均一性を保つことが難しくなる場合がある。
さらに、前記光学基板やハードコート層は、必要に応じて染料などで染色しておいてもよい。
【００５１】
次に、前記ライトカラーミラーコート層の形成方法および該方法から得られるライトカラーミラーコート層付き光学基板について述べれば、以下の通りである。
ライトカラーミラーコート層の形成
先にも述べたように、前記ライトカラーミラーコート層は、前記ハードコート層を有する光学基板の少なくとも片面（特に、凸面）に、前記ライトカラーミラーコート層形成用塗料組成物を湿式法にて塗布して硬化させることによって前記光学基板上に形成される。
【００５２】
前記ライトカラーミラーコート層形成用塗料組成物の塗布（コーティング）は、必要に応じてアルカリやプラズマなどで前記光学基板（特に、前記ハードコート層の表面）の前処理を行って、洗浄・乾燥した後、ディッピング法やスピンコート法、あるいはロールコート法などの湿式法を用いて行うことができる。また、この塗布（コーティング）は、前記ハードコート層の形成のために使用された湿式法に基づく塗布方法と塗布装置を用いて行うことができる。よって、従来よりミラーコート層の形成のために使用されている真空蒸着法に基づく設備を導入する必要がないので、極めて経済的である。
【００５３】
次いで、前記光学基板上に塗布された塗膜を熱硬化させると、ライトカラーミラーコート層が形成される。この熱硬化は、８０〜１３０℃の温度で０．５〜３時間、加熱処理することによって行うことが好ましい。
また、前記ハードコート層の硬化を十分に行わずに、タックフリー程度まで行ったのち、前記ライトカラーミラーコート層形成用塗料組成物をこのハードコート層上に塗布して、前記の条件下で前記ハードコート層と前記ライトカラーミラーコート層とを同時に硬化させてもよいことは勿論である。
【００５４】
このようにして得られる硬化塗膜、すなわちライトカラーミラーコート層の膜厚は、前記光学基板の中央部における膜厚が１５０〜５５０ｎｍ、好ましくは２００〜５００ｎｍの範囲にあることが望ましい。前記膜厚が１５０ｎｍ未満では十分な耐擦傷性が得られず、また前記膜厚が５５０ｎｍを超えると、前記塗料組成物の塗布方法にもよるが、得られる膜厚にムラが生じて、干渉色が縞模様となったり、所望する一定のカラーが得られない場合がある。
また、このようにして得られる硬化塗膜、すなわちライトカラーミラーコート層の屈折率（ｅ線）は、該ライトカラーミラーコート層の下地となる前記ハードコート層の屈折率より０．０２以上、好ましくは０．０３以上高いことが必要である。ここで、前記ライトカラーミラーコート層の屈折率（ｅ線）が、前記ハードコート層の屈折率より０．０２以上高くないと、ミラーとしての機能が十分ではないので、好ましくない。
【００５５】
［ライトカラーミラーコート層付き光学基板］
上記のライトカラーミラーコート層の形成方法を採用することにより、本発明に係るライトカラーミラーコート層付き光学基板を容易に製造することができる。
このようにして得られる光学基板は、３８０〜７８０ｎｍの範囲にある特定波長域の光を比較的多く反射するライトカラーミラーコート層を備えた光学基板である。すなわち、前記光学基板上に形成されるライトカラーミラーコート層の光学膜厚などによっても異なるが、（ａ）図１に示すように５２０ｎｍおよび３８０ｎｍ付近の光を比較的多く反射するライトカラーミラーコート層（膜厚が約４１０ｎｍの実施例基板１に相当）、）、（ｂ）図２に示すように５９０ｎｍおよび３９０ｎｍ付近の光を比較的多く反射するライトカラーミラーコート層（膜厚が約３５０ｎｍの実施例基板２に相当）、（ｃ）図３に示すように４７０ｎｍ付近の光を比較的多く反射するライトカラーミラーコート層（膜厚が約２１０ｎｍの実施例基板３に相当）、（ｄ）図４に示すように６７０ｎｍおよび４８０ｎｍ付近の光を比較的多く反射するライトカラーミラーコート層（膜厚が約５３０ｎｍの実施例基板４に相当）などを備えた光学基板を得ることができる。
【００５６】
なお、目視で観測される前記ライトカラーミラーコート層の色は、様々な反射光が混じり合ったもの（すなわち、各反射光の総和）として見ることができるが、本発明の実施例基板では、前記（ａ）のライトカラーミラーコート層がライトグリーン色、前記（ｂ）のライトカラーミラーコート層がライトイエロー色、前記（ｃ）のライトカラーミラーコート層がライトブルー色、また前記（ｄ）のライトカラーミラーコート層がライトピンク色に見えることが確認されている。
【００５７】
［測定方法及び評価試験方法］
次に、本発明の実施例その他で使用された測定方法および評価試験方法を具体的に述べれば、以下の通りである。
（１）分光測定
レンズ反射測定機ＵＳＰＭ−ＲＵ（オリンパス（株）製）を用いて、サンプリング時間１０００ mSec（ミリセカンド）にて測定した。
（２）反射色の確認
三波長型昼白色蛍光灯「商品名：メロウ５Ｎ」（東芝ライテック株式会社製）の下、ライトカラーミラー層付き光学基板の反射色を目視確認した。
【００５８】
（３）屈折率の測定
レンズ反射測定機ＵＳＰＭ−ＲＵ（オリンパス（株）製）を用いて、サンプリング時間１０００ mSec（ミリセカンド）にて測定し、その反射率より計算した。
（４）耐擦傷性試験
試験片の表面を、ボンスタースチールウール♯００００（日本スチールウール（株）製）に５００ｇの荷重をかけ、３ｃｍの距離を３０往復／６０秒の条件で擦った後、傷の入り具合を目視にて判定し、以下の基準で評価した。
Ａ：殆ど傷が入らない
Ｂ：若干の傷が入る
Ｃ：かなりの傷が入る
Ｄ：擦った面積のほぼ全面に傷が入る。
【００５９】
（５）密着性試験
ナイフにより実施例基板および比較例基板のレンズ表面に１ｍｍ間隔で切れ目を入れ、１平方ｍｍのマス目を１００個  形成し、セロハン製粘着テープを強く押し付けた後、プラスチックレンズ基板の面内方向に対して９０度方向へ急激に引っ張り、この操作を合計１０回行い、剥離しないマス目の数を数え、以下の基準で評価した。
良好：剥離していないマス目の数が９０個以上
不良：剥離していないマス目の数が９０個未満。
【００６０】
（６）耐熱水性試験
温度９０℃の湯中に実施例基板および比較例基板を１２０分間浸漬させた後、塗膜外観（クラック発生有無）の確認および前記の密着性試験と同様の試験を行い、以下の基準で評価した。
良好：剥離していないマス目の数が９０個以上
不良：剥離していないマス目の数が９０個未満。
（７）耐衝撃性試験
重さ１７ｇの鋼球を１２７ｃｍの高さから試験片の中心部に落下させ、割れるか否かで判定した。
【実施例】
【００６１】
以下、実施例に基づき本発明を更に具体的に説明する。しかし、本発明は、これらの実施例に記載された範囲に限定されるものではない。
【００６２】
［実施例１］
ハードコート層形成用塗料組成物の調製
γ―グリシドキシプロピルトリメトキシシラン（東レ・ダウコーニング（株）製「Ｚ−６０４０」）１２０ｇ、γ―グリシドキシプロピルメチルジメトキシシラン（ＧＥ東芝シリコーン(株)「ＴＳＬ８３５５」）１２ｇにメタノール３５０ｇを混合し、攪拌しながら、この溶液の中に０．１Ｎの塩酸水溶液３０ｇを滴下した。さらに、この溶液を室温で一昼夜攪拌して、シラン化合物の加水分解を行った。
次いで、この加水分解液に、水分散コロイダルシリカ（触媒化成工業（株）製「カタロイドＳＮ」固形分濃度２０％）３００ｇ、トリス（２，４−ペンタンジオナト）アルミニウム（III）（東京化成工業株式会社）１．５ｇ、およびレベリング剤としてシリコーン系界面活性剤（東レ・ダウコーニング（株）製「Ｌ−７６０４」）１．０ｇを加え、室温で一昼夜攪拌して、ハードコート層形成用塗料組成物（Ｈ−１）とした。
【００６３】
ライトカラーミラーコート層形成用塗料組成物の調製
γ―グリシドキシプロピルトリメトキシシラン（東レ・ダウコーニング（株）製「Ｚ−６０４０」）１００ｇにメタノール５００ｇを混合し、攪拌しながら、この溶液の中に０．０１Ｎの塩酸水溶液５０ｇを滴下した。さらに、この溶液を室温で一昼夜攪拌して、シラン化合物の加水分解を行った。
次いで、この加水分解液に、メタノール分散チタニア系複合金属酸化物微粒子（触媒化成工業（株）製「オプトレイク１１３０Ｚ（Ｆ−２・Ａ８）」固形分濃度３０％）１００ｇ、プロピレングリコールモノメチルエーテル（ダウ・ケミカル日本（株）製）３００ｇ、トリス（２，４−ペンタンジオナト）アルミニウム（III）（東京化成工業株式会社）２ｇ、およびレベリング剤としてシリコーン系界面活性剤（東レ・ダウコーニング（株）製「Ｌ−７００１」）０．３ｇを加え、室温で一昼夜攪拌して、ライトカラーミラーコート層形成用塗料組成物（Ｍ−１）とした。
【００６４】
試験片基板の作製
市販のプラスチック基板ＣＲ−３９（ＰＰＧ社製モノマー使用）を必要枚数、用意し、これらを４０℃に保った１０重量％濃度のＮａＯＨ水溶液に２分間浸漬してエッチング処理を行った。次に、これらを取り出して水洗した後、十分に乾燥させた。
次いで、エッチング処理を行ったレンズを、前記ハードコート層形成用塗料組成物（Ｈ−１）中に浸し、１２０ｍｍ／分の速度で引き上げ、３０秒間室温にて風乾を行った後、１００℃のオーブンにて２時間の硬化を行い、ハードコート層付きラスチック基板（ＨＤ―Ａ）を得た。
次いで、ハードコート層付プラスチック基板を、３０℃の温度に保った３重量％濃度のＮａＯＨ水溶液中に１分間浸漬してエッチング処理を行った後、これらを取り出して水洗した後、十分に乾燥させた。
【００６５】
次に、エッチング処理を行ったハードコート層付プラスチック基板を、前記ライトカラーミラーコート層形成用塗料組成物（Ｍ−１）に浸し、表１に示された速度で引き上げた後、１００℃の温度に保たれたオーブンにて２時間の硬化を行い、ライトカラーミラーコート層付プラスチック基板（ＭＩＲ−Ａ）を得た。
次いで、ライトミラー層付プラスチック基板の表面を、プラズマにてエッチング処理を行った。処理条件は、Ｏ2ガス流量４０ｃｃ／分、５０Ｗ、２０秒間（ヤマト科学（株）製プラズマリアクターＰＲ５１０Ａ）で行った。
次いで、プラズマエッチングしたライトカラーミラーコート層付プラスチック基板を、フルオロシラン化合物「オプツールＤＳＸ」（ダイキン株式会社製）をハイドロフルオロエーテル「ＨＦＥ−７２００」（住友３Ｍ（株）製）で固形分濃度２重量％になるように希釈した溶液中に漬け、１００ｍｍ／分の速度で引き上げ、一昼夜室温にて静置させた。次いで、アセトンを付けたクロスにて表面を拭きあげ、フルオロシラン化合物処理を行ったライトカラーミラーコート層付きプラスチック基板（以下、「実施例基板１」という。）を得た。
【００６６】
［実施例２］
ハードコート層形成用塗料組成物の調製
γ―グリシドキシプロピルトリメトキシシラン（東レ・ダウコーニング（株）製「Ｚ−６０４０」）２６５ｇにメタノール５０ｇを混合し、攪拌しながら、この溶液の中に０．０１Ｎの塩酸水溶液８５ｇを滴下した。さらに、この溶液を室温で一昼夜攪拌して、シラン化合物の加水分解を行った。
次いで、この加水分解液に、メタノール分散チタニア系複合金属酸化物微粒子（触媒化成工業（株）製「オプトレイク１１３０Ｚ（Ｕ−９１・Ａ８）」固形分濃度３０％）７３０ｇ、純水２３０ｇ、トリス（２，４−ペンタンジオナト）アルミニウム（III）（東京化成工業株式会社）４．０ｇ、およびレベリング剤としてシリコーン系界面活性剤（東レ・ダウコーニング（株）製「Ｌ−７００１」）０．５ｇを加え、室温で一昼夜攪拌して、ハードコート層形成用塗料組成物（Ｈ−２）とした。
【００６７】
ライトカラーミラーコート層形成用塗料組成物の調製
γ―グリシドキシプロピルトリメトキシシラン（東レ・ダウコーニング（株）製「Ｚ−６０４０」）８０ｇ、テトラエトキシシラン（キシダ化学社製）２０ｇにメタノール５００ｇを混合し、攪拌しながら、この溶液の中に０．０１Ｎの塩酸水溶液５０ｇを滴下した。さらに、この溶液を室温で一昼夜攪拌して、シラン化合物の加水分解を行った。
次いで、この加水分解液に、メタノール分散チタニア系複合金属酸化物微粒子（触媒化成工業（株）製「オプトレイク１１３０Ｚ（Ｓ−７・Ａ８）」固形分濃度３０％）３００ｇ、プロピレングリコールモノメチルエーテル（ダウ・ケミカル日本（株）製）３００ｇ、トリス（２，４−ペンタンジオナト）アルミニウム（III）（東京化成工業株式会社）２ｇ、およびレベリング剤としてシリコーン系界面活性剤（東レ・ダウコーニング（株）製「Ｌ−７００１」）０．３ｇを加え、室温で一昼夜攪拌して、ライトミラー層形成用塗料組成物（Ｍ−２）とした。
【００６８】
試験片基板の作製
プラスチック基板を市販の屈折率１．６０プラスチック基板（三井化学社製モノマーＭＲ−８を使用して製作）とし、更にはハードコート層形成用塗料組成物に前記Ｈ−２を用い、ライトミラー層形成用塗料組成物に前記Ｍ−２を用いた以外は、実施例１に示す試験片基板の作製と同様にして試験片基板を作製し、フルオロシラン化合物処理を行ったライトカラーミラーコート層付きプラスチック基板（以下、「実施例基板２」という。）を得た。
【００６９】
［実施例３］
試験片基板の作製
プラスチック基板を市販のプラスチック基板ＣＲ−３９（ＰＰＧ社製モノマー使用）とし、更にはハードコート層形成用塗料組成物に前記Ｈ−１を用い、ライトミラー層形成用塗料組成物に前記Ｍ−２を用いた組み合わせで、実施例１に示す試験片基板の作製と同様にして試験片基板を作製し、フルオロシラン化合物処理を行ったライトカラーミラーコート層付きプラスチック基板（以下、「実施例基板３」という。）を得た。
【００７０】
［実施例４］
プライマー層形成用塗料組成物の調製
市販の水分散型ポリウレタンエマルジョン（第一工業製薬（株）製「スーパーフレックス１５０」、エステル・エーテル型、固形分濃度３０％）１２０ｇ、メチルアルコール６３０ｇ、純水５０ｇを混合し、室温にて１時間の攪拌を行った。
次いで、レベリング剤としてシリコーン系界面活性剤（東レ・ダウコーニング（株）製「Ｌ−７６０４」）１．０ｇを加え、室温で一昼夜攪拌して、プライマー層形成用塗料組成物（Ｐ−１）とした。
【００７１】
試験片基板の作製
市販のプラスチック基板ＣＲ−３９（ＰＰＧ社製モノマー使用）を必要枚数、用意し、これらを４０℃に保った１０重量％濃度のＮａＯＨ水溶液に２分間浸漬してエッチング処理を行った。次に、これらを取り出して水洗した後、十分に乾燥させた。
次いで、エッチング処理を行ったレンズを、前記プライマー層形成用塗料組成物（Ｐ−１）中に浸し、１２０ｍｍ／分の速度で引き上げ、１００℃のオーブンにて１０分間の硬化を行い、プライマー層付きプラスチック基板（ＰＲ−Ａ）を得た。
次いで、プライマー層付きプラスチック基板を室温にて冷まし、前記ハードコート層形成用塗料組成物（Ｈ−１）中に浸し、１５０ｍｍ／分の速度で引き上げ、３０秒間室温にて風乾を行った後、１００℃のオーブンにて３時間の硬化を行い、ハードコート層付プラスチック基板（ＨＤ−Ｂ）を得た。
それ以降は、実施例１に示す試験片基板の作製と同様にして試験片基板を作製し、フルオロシラン化合物処理を行ったライトカラーミラーコート層付きプラスチック基板（以下、「実施例基板４」という。）を得た。
【００７２】
このようにして得られた実施例基板１〜実施例基板４について、反射色、耐擦傷性、密着性、耐熱水性（外観）、耐熱水性（密着性）および耐衝撃性を上記の方法で測定または評価した結果を表１示す。さらに、実施例基板の作製過程で、各硬化塗膜（プライマー層、ハードコート層およびライトカラーミラーコート層）の屈折率を測定した結果を表１に示す。
また、実施例基板１〜実施例基板４について、上記のレンズ反射測定機を用いて３８０〜７８０ｎｍの可視光波長域における分光反射率を測定した結果をそれぞれ図１〜図４に示す。
【００７３】
【表１】
2009258400.tif 000002
【００７４】
［比較例１］
試験片基板の作製
実施例１において、ライトカラーミラーコート層形成用塗料組成物（Ｍ−１）にハードコート層付きプラスチック基板（ＨＤ−Ａ）を浸した後、引き上げる速度を表２に示した速度で行った以外は、実施例１に示す試験片基板の作製と同様にして試験片基板を作製し、フルオロシラン化合物処理を行ったミラーコート層付きプラスチック基板（以下、「比較例基板１」という。）を得た。
【００７５】
［比較例２］
試験片基板の作製
実施例１において、ライトカラーミラーコート層形成用塗料組成物（Ｍ−１）にハードコート層付プラスチック基板（ＨＤ−Ａ）を浸した後、引き上げる速度を表２に示した速度で行った以外は、実施例１に示す試験片基板の作製と同様にして試験片基板を作製し、フルオロシラン化合物処理を行ったミラーコート層付きプラスチック基板（以下、「比較例基板２」という。）を得た。
【００７６】
［比較例３］
ライトカラーミラーコート層形成用塗料組成物の調製
γ―グリシドキシプロピルトリメトキシシラン（東レ・ダウコーニング（株）製Ｚ−６０４０）１００ｇにメタノール５００ｇを混合し、攪拌しながら、この溶液の中に０．０１Ｎの塩酸水溶液５０ｇを滴下した。さらに、この溶液を室温で一昼夜攪拌して、シラン化合物の加水分解を行った。
次いで、この加水分解液に、水分散コロイダルシリカ（触媒化成工業（株）製「カタロイドＳＮ」固形分濃度２０％）１５０ｇ、プロピレングリコールモノメチルエーテル（ダウ・ケミカル日本（株）製）３００ｇ、トリス（２，４−ペンタンジオナト）アルミニウム（III）（東京化成工業株式会社）２ｇ、およびレベリング剤としてシリコーン系界面活性剤（東レ・ダウコーニング（株）製「Ｌ−７００１」）０．３ｇを加え、室温で一昼夜攪拌して、ライトミラー層形成用塗料組成物（Ｍ−３）とした。
【００７７】
試験片基板の作製
前記ライトカラーミラーコート層形成用塗料組成物（Ｍ−３）にハードコート層付きプラスチック基板（ＨＤ−Ａ）を浸した後、引き上げる速度を表２に示した速度で行った以外は、実施例１に示す試験片基板の作製と同様にして試験片基板を作製し、フルオロシラン化合物処理を行ったミラーコート層付きプラスチック基板（以下、「比較例基板３」という。）を得た。
【００７８】
［比較例４］
試験片基板の作製
ハードコート層付きプラスチック基板（ＨＤ−Ａ）上に、真空蒸着法にてミラーコート層を形成した。この蒸着加工は、蒸着膜の構成が、ハードコート層側から順にＺｒＯ2（光学膜厚：９０ｎｍ）／ＳｉＯ2（光学膜厚：２２０ｎｍ）となるように行った。
次いで、蒸着加工したミラーコート層付きプラスチック基板を、フルオロシラン化合物「オプツールＤＳＸ」（ダイキン（株）製）をハイドロフルオロエーテル「ＨＦＥ−７２００」（住友３Ｍ（株）製）で希釈した溶液（固形分濃度２重量％）中に漬け、１００ｍｍ／分の速度で引き上げ、一昼夜室温にて静置させた。次いで、アセトンを付けたクロスにて表面を拭きあげ、フルオロシラン化合物処理を行ったミラーコート層付きプラスチック基板（以下、「比較例基板４」という。）を得た。
【００７９】
このようにして得られた比較例基板１〜比較例基板４について、反射色、耐擦傷性、密着性、耐熱水性（外観）、耐熱水性（密着性）および耐衝撃性を上記の方法で測定または評価した結果を表２示す。さらに、比較例基板の作製過程で、各硬化塗膜（ハードコート層およびミラーコート層）の屈折率を測定した結果を表２に示す。
【００８０】
【表２】
2009258400.tif 000003
【図面の簡単な説明】
【００８１】
【図１】実施例１で作製されたライトカラーミラーコート層付きプラスチック基板における反射光の反射率を測定したものである。なお、当該基板におけるライトカラーミラーコート層の反射色は、ライトグリーン色であった。
【図２】実施例２で作製されたライトカラーミラーコート層付きプラスチック基板における反射光の反射率を測定したものである。なお、当該基板におけるライトカラーミラーコート層の反射色は、ライトイエロー色であった。
【図３】実施例３で作製されたライトカラーミラーコート層付きプラスチック基板における反射光の反射率を測定したものである。なお、当該基板におけるライトカラーミラーコート層の反射色は、ライトブルー色であった。
【図４】実施例４で作製されたライトカラーミラーコート層付きプラスチック基板における反射光の反射率を測定したものである。なお、当該基板におけるライトカラーミラーコート層の反射色は、ライトピンク色であった。
【図１】
2009258400.tif 000004
【図２】
2009258400.tif 000005
【図３】
2009258400.tif 000006
【図４】
2009258400.tif 000007